(57)【要約】【課題】シングルサイト触媒の存在下て重合された直鎖状エチレン−α−オレフィン共重合体、及び無機難燃剤を含有する難燃性樹脂組成物であって、特に強度を高めて機械的特性の向上が図られた高強度難燃性樹脂組成物、並びにそれからなる被覆層を有する電線・ケーブルを提供すること。【解決手段】本発明の高強度難燃性樹脂組成物は、シングルサイト触媒を使用して重合された直鎖状エチレン−α−オレフィン共重合体、及び無機難燃剤を含有する難燃性樹脂組成物であって、上記直鎖状エチレン−α−オレフィン共重合体が、メルトマスフローレート０．５〜１０ｇ／１０分、及び密度０．８６〜０．９５ｇ／ｃｍ3 のエチレン−ヘキセン−１共重合体である。本発明の電線・ケーブルは、本発明の高強度難燃性樹脂組成物からなる被覆層を有する。【選択図】    なし【特許請求の範囲】
【請求項１】
シングルサイト触媒を使用して重合された直鎖状エチレン−α−オレフィン共重合体、及び無機難燃剤を含有する難燃性樹脂組成物であって、上記直鎖状エチレン−α−オレフィン共重合体が、メルトマスフローレート０．５〜１０ｇ／１０分、及び密度０．８６〜０．９５ｇ／ｃｍ3 のエチレン−ヘキセン−１共重合体であることを特徴とする高強度難燃性樹脂組成物。
【請求項２】
エチレン−ヘキセン−１共重合体１００質量部に対して無機難燃剤５〜２００質量部を含有することを特徴とする請求項１に記載の高強度難燃性樹脂組成物。
【請求項３】
エチレン−ヘキセン−１共重合体のメルトボリュームフローレートが０．５〜５ｃｍ3 ／１０分であることを特徴とする請求項１または請求項２に記載の高強度難燃性樹脂組成物。
【請求項４】
エチレン−ヘキセン−１共重合体が、気相法で重合されたものであることを特徴とする請求項１〜３のいずれかに記載の高強度難燃性樹脂組成物。
【請求項５】
無機難燃剤が、水酸化マグネシウム及び水酸化アルミニウムから選ばれた１種以上であることを特徴とする請求項１〜４のいずれかに記載の高強度難燃性樹脂組成物。
【請求項６】
請求項１〜５のいずれかに記載の高強度難燃性樹脂組成物からなる被覆層を有することを特徴とする電線・ケーブル
【発明の詳細な説明】
【技術分野】
【０００１】
本発明は、シングルサイト触媒を使用して重合された直鎖状エチレン−α−オレフィン共重合体、及び無機難燃剤を含有し、優れた難燃性を有するとともに強度を高めた高強度難燃性樹脂組成物、並びにそれからなる被覆層を有する電線・ケーブルに関する。
【背景技術】
【０００２】
直鎖状エチレン−α−オレフィン共重合体（以下、本明細書では単にエチレン−α−オレフィン共重合体と略称することがある。）は、いわゆる活性点が異なる複数種であるマルチサイト触媒を使用して、重合反応条件としては、温度が０〜２５０℃、圧力が高圧の場合５０ＭＰａ以上、中圧の場合１０〜５０ＭＰａ、あるいは低圧の場合常圧〜１０ＭＰａのいずれかの条件で、溶液重合法、懸濁重合法、スラリー重合法あるいは気相重合法等により製造されている。
【０００３】
近年活性点が同種のシングルサイト触媒（メタロセン系触媒とも言われる。）が開発され、この触媒を使用したエチレン−α−オレフィン共重合体が上市されるようになった。  シングルサイト触媒で重合されたエチレン−α−オレフィン共重合体は、優れた機械特性（特に引張破壊応力、本明細書ではこれを強度とも呼ぶ。）をもつので、これに難燃剤を配合した難燃性樹脂組成物が、数多く提案されている。
【０００４】
例えば、下記特許文献１では、難燃性が高く、特に従来の組成物に比べて機械的特性が格段に優れ、電線被覆等に好適である組成物として、メルトフローレート０．５〜５０ｇ／１０分、密度０．８６〜０．９１ｇ／ｃｍ3 および重量平均分子量（Ｍｗ）と数平均分子量（Ｍｎ）との比（Ｍｗ／Ｍｎ）３．０以下である、シングルサイト触媒を使用して製造された実質的に線状であるエチレン−α−オレフィン共重合体１００重量部と、難燃剤５〜２５０重量部とからなる難燃性エチレン系樹脂組成物が提案され、難燃性が高く、特に従来の組成物に比べて機械的特性が格段に優れ、電線被覆等に好適であるとの記載がある。
【０００５】
また、下記特許文献２では、難燃剤として、水酸化マグネシウムを主成分とする天然鉱物をオレフィン系樹脂に配合する難燃性オレフィン系樹脂組成物が提案されている。
この組成物における水酸化マグネシウムを主成分とする天然鉱物の配合量はオレフィン系樹脂１００重量部に対して、５〜２５０重量部、好ましい範囲は４０〜２５０重量部、更に好ましい範囲は７５〜２２５重量部とされている。このように、無機難燃剤は、いわゆるハロゲン元素を含む有機難燃剤と比較して多量に配合しなければならず、多量に配合すると樹脂組成物の強度が低下し、したがって、より高強度の難燃性樹脂組成物の開発が求められていた。
【０００６】
一方、エチレン−α−オレフィン共重合体のメルトマスフローレートは、分子量の指標となるものであり、共重合体の分子量が高くなるに伴ってメルトマスフローレートが低下し、これを含有する樹脂組成物の強度も高くなる。
また、エチレン−α−オレフィン共重合体の密度は、結晶度の指標となるものであり、共重合体の結晶度が高くなるに伴って密度も高くなり、これを含有する樹脂組成物の強度も高くなる。
従って、エチレン−α−オレフィン共重合体に無機難燃剤を配合した難燃性樹脂組成物であっても、メルトマスフローレートが低く、密度が高い（換言すれば、分子量が高くて結晶度も高い）エチレン−α−オレフィン共重合体を使用することによって、当該難燃性樹脂組成物の強度の向上を図ることができる。
【０００７】
メルトボリュームフローレートの規格がＪＩＳ  Ｋ  ６９２２−２に規定されている。  エチレン−α−オレフィン共重合体のメルトボリュームフローレートは、当該共重合体のメルトマスフローレートおよび密度から計算により求めることができる。
ここに、あるエチレン−α−オレフィン共重合体のメルトマスフローレートの測定値をＭ（ｇ／１０分）とし、その密度をＤ（ｇ／ｃｍ3 ）とすると、当該共重合体のメルトボリュームフローレート（Ｖ）は、式：Ｖ＝Ｍ／Ｄ（ｃｍ3 ／１０分）により求めることができる。
【０００８】
上記の式から、メルトマスフローレートの測定値（Ｍ）が低いほど（強度の付与効果が大きいほど）、そして、密度（Ｄ）が高いほど（強度の付与効果が大きいほど）、メルトボリュームフローレート（Ｖ）の値が小さくなる傾向にある。
従って、メルトボリュームフローレートが低い共重合体ほど、これを含有する樹脂組成物に高い強度を付与することができ、強度の付与効果を示すパラメータとして好適であり、これを採用することにより、これが小さくなると、樹脂組成物の強度が上がり、大きくなると、樹脂組成物の強度が下がる関係をより感度よく把握することができる。
【特許文献１】特開平９−１２７９２号公報
【特許文献２】特開２００２−３６３３４９号公報
【発明の開示】
【発明が解決しようとする課題】
【０００９】
本発明は、シングルサイト触媒を使用して重合された直鎖状エチレン−α−オレフィン共重合体、及び無機難燃剤を含有する難燃性樹脂組成物であって、特に強度を高めた高強度難燃性樹脂組成物、並びにそれからなる被覆層を有する電線・ケーブルを提供することを課題とする。
【課題を解決するための手段】
【００１０】
本発明は、上記の問題点に鑑み、マルチサイト触媒及びシングルサイト触媒をそれぞれ使用して製造された、エチレン−α−オレフィン共重合体と無機難燃剤とを含有する難燃性樹脂組成物の強度について、α−オレフィンの炭素数（Ｃ4 ，Ｃ6 ，Ｃ8 ）との関係（依存性）を検討した結果、マルチサイト触媒を使用して製造された一定のメルトマスフローレートを持つエチレン−α−オレフィン共重合体にあっては、エチレン−ブテン−１共重合体、エチレン−ヘキセン−１共重合体、エチレン−オクテン−１共重合体と、α−オレフィンの炭素数が増加するに伴って、それを含有する組成物の強度が高くなることを確認した。
【００１１】
他方、シングルサイト触媒を使用して製造された一定のメルトマスフローレートを持つエチレン−α−オレフィン共重合体について同様に検討してみると、マルチサイト触媒を使用した場合の結果（α−オレフィンの炭素数の増加に伴って組成物の強度が上昇する）と異なり、エチレン−ヘキセン−１共重合体を含有させた組成物の強度が、エチレン−ブテン−１共重合体を含有させた組成物、及びエチレン−オクテン−１共重合体を含有させた組成物の何れの強度よりも高いものとなることを見出し、このような予測外の知見に基いて本発明を完成させた。
【００１２】
即ち、本発明の第１の発明によれば、シングルサイト触媒を使用して重合された直鎖状エチレン−α−オレフィン共重合体、及び無機難燃剤を含有する難燃性樹脂組成物であって、上記直鎖状エチレン−α−オレフィン共重合体が、メルトマスフローレート０．５〜１０ｇ／１０分、及び密度０．８６〜０．９５ｇ／ｃｍ3 のエチレン−ヘキセン−１共重合体であることを特徴とする高強度難燃性樹脂組成物が提供される。
【００１３】
本発明の第２の発明によれば、エチレン−ヘキセン−１共重合体１００質量部に対して無機難燃剤５〜２００質量部を含有することを特徴とする第１の発明の高強度難燃性樹脂組成物が提供される。
【００１４】
本発明の第３の発明によれば、エチレン−ヘキセン−１共重合体のメルトボリュームフローレートが０．５〜５ｃｍ3 ／１０分であることを特徴とする第１の発明または第２の発明の高強度難燃性樹脂組成物が提供される。
【００１５】
本発明の第４の発明によれば、エチレン−ヘキセン−１共重合体が、気相法で重合されたものであることを特徴とする第１〜第３のいずれかの発明の高強度難燃性樹脂組成物が提供される。
【００１６】
本発明の第５の発明によれば、無機難燃剤が、水酸化マグネシウム及び水酸化アルミニウムから選ばれた１種以上であることを特徴とする第１〜第４のいずれかの発明の高強度難燃性樹脂組成物が提供される。
【００１７】
更に、本発明の第６の発明によれば、第１〜第５のいずれかの発明の高強度難燃性樹脂組成物からなる被覆層を有することを特徴とする電線・ケーブルが提供される。
【発明の効果】
【００１８】
本発明の高強度難燃性樹脂組成物は、シングルサイト触媒の存在下に重合されたエチレン−α−オレフィン共重合体、及び無機難燃剤を含有する従来公知の難燃性樹脂組成物の持つ低温特性、環境応力亀裂性（耐亀裂性）等の特性に対して、これと同等以上の特性を有するとともに、機械特性、特に引張破壊応力を主として示す強度（引張強度）において、従来公知のものよりも格段に優れている。
即ち、エチレン−α−オレフィン共重合体のメルトマスフローレート（より感度の高いパラメータとしてメルトボリュームフローレート）が同一範囲となる条件下（これは、絶縁性や加工性において同等であることを示す）では、本発明の高強度難燃性樹脂組成物は、従来公知の難燃性樹脂組成物よりも高い引張強度を有する。
これにより、難燃性のシート、チューブ等に優れた製品を製造することができる。
本発明の高強度難燃性樹脂組成物は、特に、従来品と同様押出加工性が担保されているので、更に優れた強度を持つ電線・ケーブルの被覆層を形成することができる。
【００１９】
すなわち、本発明の高強度難燃性樹脂組成物によれば以下の効果が奏される。
（１）エチレン−α−オレフィン共重合体として、シングルサイト触媒の存在下に重合されたエチレン−ヘキセン−１共重合体を選択することにより、従来公知の難燃性樹脂組成物と比較して、機械特性（特に引張強度）が格段に向上する。しかも、当該エチレン−ヘキセン−１共重合体が具備する条件（メルトマスフローレート・密度）によって、これを含有する難燃性樹脂組成物は、絶縁性や加工性にも優れたものとなる。
（２）「シングルサイト触媒」の存在下に重合されたエチレン−α−オレフィン共重合体として「エチレン−ヘキセン−１共重合体」を選択することにより、エチレン−オクテン−１共重合体またはエチレン−ブテン−１共重合体を選択することによっては得られない優れた機械特性（高い引張強度）が得られる。
（３）エチレン−ヘキセン−１共重合体に対する無機難燃剤の含有割合が特定された難燃性樹脂組成物（請求項２に係る組成物）は、優れた機械的特性（高い引張強度）と、難燃性とをバランスよく発現することができる。
（４）メルトボリュームフローレートが特定の範囲にあるエチレン−ヘキセン−１共重合体を含有する難燃性樹脂組成物（請求項３に係る組成物）は、機械特性（特に引張強度）の向上効果が特に顕著である。
（５）シングルサイト触媒の存在下に気相法で重合体されたエチレン−ヘキセン−１共重合体を含有する難燃性樹脂組成物（請求項４に係る組成物）は、機械特性（特に引張強度）の向上効果が特に顕著である。
【発明を実施するための最良の形態】
【００２０】
以下、本発明の高強度難燃性樹脂組成物、及びそれからなる被覆層を有する電線・ケーブルについて詳細に説明する。
【００２１】
＜エチレン−ヘキセン−１共重合体＞
本発明で使用されるエチレン−ヘキセン−１共重合体は、シングルサイト触媒を使用して重合されたエチレンとヘキセン−１との共重合体である。
【００２２】
本発明による顕著な効果である高強度は、共重合体を構成するα−オレフィンとして、炭素数４のブテン−１や炭素数８のオクテン−１を使用したときには得られず、炭素数６のヘキセン−１を使用した場合にのみ得られる。
【００２３】
シングルサイト触媒を使用して重合されたエチレン−ヘキセン−１共重合体のみが、無機難燃剤の充填性が高く、これを多量に配合した難燃性樹脂組成物であっても、その強度が高くなるかの機構は確かではないが、シングルサイト触媒を使用して重合されたエチレン−α−オレフィン共重合体と、無機難燃剤との混合系にあっては、エチレン−α−オレフィン共重合体として、エチレン−ヘキセン−１共重合体を選択する場合に限り、両者の相溶性が、何らかの理由で高まるものと考えられ、これにより高強度化を図るものと推測される。
【００２４】
このシングルサイト触媒で重合されたエチレン−ヘキセン−１共重合体のメルトマスフローレートは、０．５〜１０ｇ／１０分、好ましくは０．５〜５ｇ／１０分、更に好ましくは、０．８〜３．５ｇ／１０分である。メルトマスフローレートが０．５ｇ／１０分未満であると、これを含有する樹脂組成物の加工性が劣り、一方これが１０ｇ／１０分を超えると、これを含有する樹脂組成物が、高い強度を有するものとならず、本発明の効果を奏することができないので望ましくない。
【００２５】
このシングルサイト触媒を使用して重合されたエチレン−ヘキセン−１共重合体の密度は０．８６〜０．９５ｇ／ｃｍ3 、好ましくは０．９０〜０．９３ｇ／ｃｍ3 、更に好ましくは０．９０５〜０．９２５ｇ／ｃｍ3 とされる。密度が０．８６ｇ／ｃｍ3 未満である共重合体は、その製造が困難であり、かつ、当該共重合体を含有する樹脂組成物は高い強度を有するものとならない。一方、共重合体の密度が０．９５ｇ／ｃｍ3 を超えると、当該共重合体を含有する樹脂組成物の柔軟性がなくなり、もろくなり、結果として機械特性のバランスが低下し、強度にも悪影響が出るので望ましくない。
【００２６】
このシングルサイト触媒で重合されたエチレン−ヘキセン−１共重合体の重量平均分子量（Ｍｗ）と数平均分子量（Ｍｎ）の関係は、即ちサイズ排除クロマトグラフィーで測定された（Ｍｗ）と（Ｍｎ）の比、（Ｍｗ）／（Ｍｎ）が１．５〜５．０であることが好ましく、更に好ましくは２．０〜５．０、特に好ましくは３．０〜５．０とされる。なお、（Ｍｗ）／（Ｍｎ）が１．５未満のものは、現時点では製造が難しく、かつ高価となり、一方、これが５．０を超える共重合体を含有する樹脂組成物は、高い強度を有するものとならない。
【００２７】
更に、本発明で使用されるシングルサイト触媒を使用して重合されたエチレン−ヘキセン−１共重合体のメルトボリュームフローレートは、０．５〜５ｃｍ3 ／１０分であることが好ましく、更に好ましくは０．５〜４ｃｍ3 ／１０分、特に好ましくは１〜４ｃｍ3 ／１０分とされる。メルトボリュームフローレートが０．５ｃｍ3 ／１０分未満であると、当該共重合体を含有する樹脂組成物の加工性が劣る傾向があり、一方これが５ｃｍ3 ／１０分を超える共重合体を含有する樹脂組成物は、十分に高い強度を有するものとならない。
【００２８】
上述したように、本発明で使用されるエチレン−ヘキセン−１共重合体は、シングルサイト触媒で重合されたもので、詳しくは直鎖状エチレン−α−オレフィン共重合体とも言われるものである。
シングルサイト触媒は活性点が同種（シングルサイト）のものであり、具体的には、メタロセン系触媒（カミンスキー触媒とも呼ばれる）を挙げることができ、例えば、置換シクロペンタジエニル環をもつ遷移金属化合物から構成されるものが含まれる。具体的なメタロセン系触媒は、特開平８−１３４１２１号公報、特表平８−５０９７７３号公報、特表平８−５１０２９０号公報、特開平６−３０６１２１号公報及び特表平７−５００６２２号公報等多くの特許公報に記載されている。実際の重合には、更に活性化共触媒を含めることができる。共触媒としては、高重合度又は低重合度のアルミノオキサン、特にメチルアルミノオキサンが好適である。又、いわゆる変性アルミノオキサンも共触媒として適している。
【００２９】
本発明で使用されるエチレン−ヘキセン−１共重合体は、この触媒の存在下で、溶液重合法、懸濁重合法、スラリー重合法又は気相重合法のいずれかの方法で、０〜２５０℃の温度、並びに高圧（５０ＭＰａ超）、中圧（１０〜５０ＭＰａ）又は低圧（常圧〜１０ＭＰａ未満）のいずれかの圧力で重合し製造することができる。
【００３０】
本発明では、機械特性（特に引張強度）などの向上効果が特に顕著であることから、気相法で重合されたエチレン−ヘキセン−１共重合体を、好適に使用することができる。
また、市販のシングルサイト触媒を使用して重合されたエチレン−ヘキセン−１共重合体も使用できる。例えば、日本ユニカー（株）製の気相法重合品として、ユニマイティー（登録商標）ＦＭＧＮ−０４０、ＦＭＧＮ−０３０、ＦＭＧＮ−０２０、ＦＭＧＮ−０１０等の各種品種が入手可能である。
【００３１】
こうして得られる、シングルサイト触媒で重合されたエチレン−ヘキセン−１共重合体の粒径及び形状は、平均粒径０．０２ｍｍ未満の粉状、平均粒径０．０２〜２．０ｍｍのグラニュラー状、平均粒径２．０〜７．０ｍｍのペレット状のいずれであってもよいが、取り扱い易さから平均粒径２．０〜７．０ｍｍのペレット状のものが好ましい。
シングルサイト触媒を使用して重合されたエチレン−ヘキセン−１共重合体は、１種あるいは２種以上混合して使用することができる。
【００３２】
＜無機難燃剤＞
本発明で使用する無機難燃剤としては、金属水和物、三酸化アンチモン、リン酸カルシウム、酸化ジルコン、酸化チタン、酸化亜鉛、酸化マグネシウム、硫酸バリウム、ホウ酸バリウム、メタホウ酸バリウム、ホウ酸亜鉛、無水アルミナ、二硫化モリブデン、粘土、赤リン、ケイソウ土、カオリナイト、モンモリロナイト、タルク、シリカ、ホワイトカーボン、ゼオライト、アスベスト、リトポン等が例示されるが、好ましい無機難燃剤は、金属水和物である。
【００３３】
金属水和物としては、水酸化アルミニウム、水酸化マグネシウム、水酸化カリウム、水酸化バリウム、水酸化ジルコニウム、水和珪酸アルミニウム、水和珪酸マグネシウム、塩基性炭酸マグネシウム、ハイドロタルサイト等の水酸基あるいは結晶水を有するものが例示される。
これらの中では、安全性と難燃性等から、水酸化アルミニウム及び水酸化マグネシウムか更に好ましく、分解開始温度が高く加工成形性の良い水酸化マグネシウムが特に好ましい。
【００３４】
水酸化マグネシウムとしては、海水等から凝集法で製造された合成水酸化マグネシウム、また天然産ブルーサイト鉱石を粉砕して製造された水酸化マグネシウムを主成分（水酸化マグネシウム含有量８５〜９８質量％程度）とする天然水酸化マグネシウムのいずれも好適に使用することができる。
合成水酸化マグネシウムの場合は、その平均粒子径は、成形品の表面平滑性を得るために４０μｍ以下が好ましく、特に０．２〜１．５μｍのものが好ましい。
天然水酸化マグネシウムの場合は、主に乾式で粉砕されるので合成水酸化マグネシウムの平均粒子径程度まで粉砕することが可能であるが、効率も悪く、結晶系に影響し、白化を起こす場合があるので１．５〜６μｍのものが好ましい。
【００３５】
無機難燃剤の表面には、ステアリン酸、オレイン酸、パルミチン酸等の脂肪酸、又はそのナトリウム、カリウム、マグネシウム、カルシウム等との金属塩、シランカップリング剤、チタネートカップリング剤等で被覆処理を施すことが、これを含有する樹脂組成物の強度を更に向上できるために好ましい。この場合の表面処理量（処理剤使用量）は、無機難燃剤１００質量部あたり０．５〜５質量部程度であり、合成水酸化マグネシウムの場合には湿式で、天然水酸化マグネシウムの場合には乾式で行うことが好適である。
【００３６】
無機難燃剤の配合量は、エチレン−ヘキセン−１共重合体１００質量部あたり５〜２００質量部、好ましくは４０〜２００質量部、更に好ましは７５〜１８５質量部である。
配合量が５重量未満では、得られる樹脂組成物の難燃性が不足する傾向があり、２００質量部を超えると、本発明の特徴である、得られる難燃性樹脂組成物からなる成形品（電線・ケーブルの被覆層等）の強度を含む機械特性が低下し、かつ成形性も低下する傾向がある。
なお、本発明では、無機難燃剤は１種あるいは２種以上混合して使用して良い。
【００３７】
＜その他の配合物＞
本発明の高強度難燃性樹脂組成物には、使用目的に応じてその他の配合剤を配合することができる。
その他の配合剤としては、相溶剤（酸変性オレフィン系樹脂等）、酸化防止剤、安定剤、紫外線吸収剤、光安定剤、帯電防止剤、核剤、滑剤、加工性改良剤、充填剤、分散剤、銅害防止剤、中和剤、発泡剤、気泡防止剤、着色剤、カーボンブラック等を挙げることができる。
【００３８】
本発明の高強度難燃性樹脂組成物には、本発明の効果を妨げない範囲で、その他のエチレン系樹脂を少量配合することができる。その他のエチレン系樹脂としては、エチレン−酢酸ビニル共重合体、エチレン−アクリル酸エチル共重合体、エチレン−メタクリル酸エチル共重合体、エチレン−アクリル酸共重合体、エチレン−メタクリル酸共重合体、エチレンプロピレンゴム、エチレン−プロピレン共重合体、エチレン−スチレン共重合体等を挙げることができる。
【００３９】
更に、本発明の高強度難燃性樹脂組成物に架橋剤、例えば有機過酸化物、イオウまたはシラン系架橋剤並びに架橋助剤を使用して架橋させたり、電離性放射線を照射させるなどして架橋させたりすることもできる。
【００４０】
＜高強度難燃性樹脂組成物の調製方法＞
本発明の高強度難燃性樹脂組成物は、シングルサイト触媒を使用して重合されたエチレン−ヘキセン−１共重合体、及び無機難燃剤の各々所定量、並びに必要に応じて上記の各種その他の配合物を合わせ混合し、公知の一般的な方法、例えば、押出機、ニーダー、コンテニュアスミキサー、バンバリーミキサー等で、例えば１００〜２３０℃、好ましくは１３０〜２００℃、更に好ましくは１５０〜１８０℃で溶融混練することにより製造することができる。その後、成形加工する場合の取り扱い易さから、ストランドカッター等を用いて、２．０〜７．０ｍｍ程度の平均粒径をもつペレットとして使用することが好ましい。
【００４１】
＜電線・ケーブル＞
本発明の電線・ケーブルは、上記で得られた本発明の高強度難燃性樹脂組成物からなる被覆層を有するものであり、押出成形機を使用する公知の方法により、絶縁層やシース層として被覆層（高強度難燃性樹脂組成物）を導体芯線上に形成（押出成形被覆）することにより製造することができる。
【実施例】
【００４２】
次に実施例に基づいて本発明をさらに詳細に説明するが、本発明はこれらの実施例に限定されるものではない。なお、本明細書中で用いられた物性値及び評価方法は、それぞれ以下の方法によるものである。
【００４３】
（Ｉ）メルトマスフローレート（表中及び図中、「ＭＦＲ」と略記する。）
ＪＩＳ  Ｋ６９２２−２に準拠して、１９０℃、２１６０ｇ荷重で測定した。
（II）密度：
ＪＩＳ  Ｋ６９２２−２に準拠して測定した。
(III)メルトボリュームフローレート（表中及び図中、「ＭＶＲ」と略記する。）
ＪＩＳ  Ｋ６９２２−２に準拠して求めた。
（IV）強度：
強度は、ＪＩＳ  Ｃ−３００５に準拠して、ＪＩＳ  Ｋ６２５１の３号ダンベルを試験片として用い、引張破壊応力（単位：ＭＰａ）を測定した。
【００４４】
＜参考例１＞
下記表１に示す処方に従って、マルチサイト触媒であるチーグラー触媒を使用して重合されたエチレン−オクテン−１共重合体であるダウレックス２０４５ＡＣ（溶液重合品、メルトマスフローレート１．０ｇ／１０分、密度０．９２５ｇ／ｃｍ3 、メルトボリュームフローレート１．０８１ｃｍ3 ／１０分、ペレット品、ダウケミカル製、表１中、「エチレン−オクテン−１共重合体（Ｍ１）」と記載する。）１００質量部に、無機難燃剤である水酸化マグネシウム（天然品、ステアリン酸表面処理品、平均粒径３．３μｍ、マグシーズＷＵ４、神島化学工業製）８５質量部、及び酸化防止剤としてペンタエリスリトールテトラキス［３−（３，５−ジ−ｔ−ブチル−４−ヒドロキシフェニル）プロピオネート］０．４質量部を混合し、バンバリーミキサーで１６０℃の温度で１０分間混練することにより難燃性樹脂組成物を調製した後、熱プレス成形機を用いて１５０℃、１００ｋｇ／ｃｍ2 で３分間熱プレスすることにより厚さ１．０ｍｍのシートを製造し、このシートからＪＩＳ  Ｋ６２５１の３号ダンベルからなる切り抜き試験片を作製し、これについて強度を測定した。
【００４５】
＜参考例２〜１０＞
下記表１に示す処方に従って、チーグラー触媒を使用して重合された、エチレン−オクテン−１共重合体（参考例２〜６）、エチレン−ヘキセン−１共重合体（参考例７〜８）、及びエチレン−ブテン−１共重合体（参考例９〜１０）の各々を用いて参考例１と同様にして、難燃性樹脂組成物を調製し、シートを製造し、試験片を作製し、強度を測定した。
ここに、参考例２〜１０で用いた各々の共重合体は、下記のとおりである。
【００４６】
・参考例２：
エチレン−オクテン−１共重合体（Ｍ２）：「ダウレックス２０３２」（溶液重合品、メルトマスフローレート２．０ｇ／１０分、密度０．９２５ｇ／ｃｍ3 、メルトボリュームフローレート２．１６２ｃｍ3 ／１０分、ペレット品、ダウケミカル製）
【００４７】
・参考例３：
エチレン−オクテン−１共重合体（Ｍ３）：「ダウレックス２０４７」（溶液重合品、メルトマスフローレート２．２ｇ／１０分、密度０．９１７ｇ／ｃｍ3 、メルトボリュームフローレート２．３９９ｃｍ3 ／１０分、ペレット品、ダウケミカル製）
【００４８】
・参考例４：
エチレン−オクテン−１共重合体（Ｍ４）：「モアテック０１３８」（溶液重合品、メルトマスフローレート１．０ｇ／１０分、密度０．９２０ｇ／ｃｍ3 、メルトボリュームフローレート１．０８７ｃｍ3 ／１０分、ペレット品、出光石油化学（株）製）
【００４９】
・参考例５：
エチレン−オクテン−１共重合体（Ｍ５）：「モアテック０３９８」（溶液重合品、メルトマスフローレート３．０ｇ／１０分、密度０．９０５ｇ／ｃｍ3 、メルトボリュームフローレート３．３１５ｃｍ3 ／１０分、ペレット品、出光石油化学（株）製）
【００５０】
・参考例６：
エチレン−オクテン−１共重合体（Ｍ６）：「モアテック０６２８」（溶液重合品、メルトマスフローレート６．０ｇ／１０分、密度０．９１５ｇ／ｃｍ3 、メルトボリュームフローレート６．５５７ｃｍ3 ／１０分、ペレット品、出光石油化学（株）製）
【００５１】
・参考例７：
エチレン−ヘキセン−１共重合体（Ｍ７）：「ＧＭＭ−１９８５Ｈ」（気相重合品、メルトマスフローレート０．９ｇ／１０分、密度０．９１９ｇ／ｃｍ3 、メルトボリュームフローレート０．９７９ｃｍ3 ／１０分、ペレット品、日本ユニカー（株）製）
【００５２】
・参考例８：
エチレン−ヘキセン−１共重合体（Ｍ８）：「ＧＭＨ−２０２５Ｈ」（気相重合品、メルトマスフローレート２．５ｇ／１０分、密度０．９２０ｇ／ｃｍ3 、メルトボリュームフローレート２．７１７ｃｍ3 ／１０分、ペレット品、日本ユニカー（株）製）
【００５３】
・参考例９：
エチレン−ブテン−１共重合体（Ｍ９）：「ＧＭＭ−１８１０」（気相重合品、メルトマスフローレート１．０ｇ／１０分、密度０．９１８ｇ／ｃｍ3 、メルトボリュームフローレート１．０８９ｃｍ3 ／１０分、ペレット品、日本ユニカー（株）製）
【００５４】
・参考例１０：
エチレン−ブテン−１共重合体（Ｍ１０）：「ＧＭＭ−１８２０」（気相重合品、メルトマスフローレート２．０ｇ／１０分、密度０．９１８ｇ／ｃｍ3 、メルトボリュームフローレート２．１７９ｃｍ3 ／１０分、ペレット品、日本ユニカー（株）製）
【００５５】
参考例１〜１０により得られた難燃性樹脂組成物の各々は、すべて良好な成形加工性、特に押出成形性を持つことが確認された。
【００５６】
参考例１〜１０における配合組成、使用した共重合体の特性は、得られた難燃性樹脂組成物の評価結果（強度）とともに表１にまとめて示す。また、共重合体のメルトマスフローレートと、これを含有する難燃性樹脂組成物の強度との関係を図１に示し、共重合体のメルトボリュームフローレートと、これを含有する難燃性樹脂組成物の強度との関係を図２に示す。
【００５７】
【表１】
2005226053.tif 000002
【００５８】
〔表１において、配合量の単位は「質量部」、ＭＦＲ（メルトマスフローレート）の単位は「ｇ／１０分」、密度の単位は「ｇ／ｃｍ3 」、ＭＶＲ（メルトボリュームフローレート）の単位は「ｃｍ3 ／１０分」である。〕
【００５９】
表１、図１及び図２に示す結果から明らかなように、これら参考例１〜１０により得られた難燃性樹脂組成物の有する機械特性（引張破壊応力）は、溶液重合法や気相重合法にかかわりなく、使用した共重合体を構成するα−オレフィン（ブテン−１・ヘキセン−１・オクテン−１）における炭素数の増加（Ｃ4 ・Ｃ6 ・Ｃ8 ）に伴って向上する（大きくなる）ことが理解される。
この傾向は、パラメータとして、「メルトマスフローレート」に換えて、密度の要因を加味した「メルトボリュームフローレート」を採用することにより、更に感度良く測定されることも確認された。
【００６０】
＜比較例１〜９＞
下記表２に示す処方に従って、シングルサイト触媒を使用して重合された、エチレン−オクテン−１共重合体の各々を用いて参考例１と同様にして、難燃性樹脂組成物を調製し、シートを製造し、試験片を作製し、強度を測定した。
ここに、比較例１〜９で用いた各々の共重合体は、下記のとおりである。
【００６１】
・比較例１：
エチレン−オクテン−１共重合体（Ｃ１）：「アフィニティ８１５０」（溶液重合品、メルトマスフローレート０．５ｇ／１０分、密度０．８６８ｇ／ｃｍ3 、メルトボリュームフローレート０．５７６ｃｍ3 ／１０分、Ｍｗ／Ｍｎ２．２、ペレット品、ダウケミカル製）
【００６２】
・比較例２：
エチレン−オクテン−１共重合体（Ｃ２）：「アフィニティ１８８０」（溶液重合品、メルトマスフローレート１．０ｇ／１０分、密度０．９０５ｇ／ｃｍ3 、メルトボリュームフローレート１．１０５ｃｍ3 ／１０分、Ｍｗ／Ｍｎ２．６、ペレット品、ダウケミカル製）
【００６３】
・比較例３：
エチレン−オクテン−１共重合体（Ｃ３）：「アフィニティ１１４０」（溶液重合品、メルトマスフローレート１．５ｇ／１０分、密度０．８９５ｇ／ｃｍ3 、メルトボリュームフローレート１．６７６ｃｍ3 ／１０分、Ｍｗ／Ｍｎ２．５、ペレット品、ダウケミカル製）
【００６４】
・比較例４：
エチレン−オクテン−１共重合体（Ｃ４）：「アフィニティ１８５０」（溶液重合品、メルトマスフローレート３．０ｇ／１０分、密度０．９０５ｇ／ｃｍ3 、メルトボリュームフローレート３．３１５ｃｍ3 ／１０分、Ｍｗ／Ｍｎ２．８、ペレット品、ダウケミカル製）
【００６５】
・比較例５：
エチレン−オクテン−１共重合体（Ｃ５）：「アフィニティ８８５２」（溶液重合品、メルトマスフローレート３．０ｇ／１０分、密度０．８７５ｇ／ｃｍ3 、メルトボリュームフローレート３．４２９ｃｍ3 ／１０分、ペレット品、ダウケミカル製）
【００６６】
・比較例６：
エチレン−オクテン−１共重合体（Ｃ６）：「エリート５１１０」（溶液重合品、メルトマスフローレート０．９ｇ／１０分、密度０．９２５ｇ／ｃｍ3 、メルトボリュームフローレート０．９７３ｃｍ3 ／１０分、ペレット品、ダウケミカル製）
【００６７】
・比較例７：
エチレン−オクテン−１共重合体（Ｃ７）：「エリート５４００」（溶液重合品、メルトマスフローレート１．０ｇ／１０分、密度０．９１７ｇ／ｃｍ3 、メルトボリュームフローレート１．０９１ｃｍ3 ／１０分、ペレット品、ダウケミカル製）
【００６８】
・比較例８：
エチレン−オクテン−１共重合体（Ｃ８）：「エリート５２１０」（溶液重合品、メルトマスフローレート２．３ｇ／１０分、密度０．９１７ｇ／ｃｍ3 、メルトボリュームフローレート２．５０８ｃｍ3 ／１０分、ペレット品、ダウケミカル製）
【００６９】
・比較例９：
エチレン−オクテン−１共重合体（Ｃ９）：「エリート５２２０」（溶液重合品、メルトマスフローレート３．５ｇ／１０分、密度０．９１７ｇ／ｃｍ3 、メルトボリュームフローレート３．８１７ｃｍ3 ／１０分、ペレット品、ダウケミカル製）
【００７０】
比較例１〜９における配合組成、使用した共重合体（Ｃ１）〜（Ｃ９）の特性は、得られた難燃性樹脂組成物の評価結果（強度）とともに表２にまとめて示す。また、共重合体のメルトマスフローレートと、これを含有する難燃性樹脂組成物の強度との関係を図３に示し、共重合体のメルトボリュームフローレートと、これを含有する難燃性樹脂組成物の強度との関係を図４に示す。
なお、比較例１〜９により得られた難燃性樹脂組成物の各々は、すべて良好な成形加工性、特に押出成形性を持つことが確認された。
【００７１】
【表２】
2005226053.tif 000003
【００７２】
〔表２において、配合量の単位は「質量部」、ＭＦＲ（メルトマスフローレート）の単位は「ｇ／１０分」、密度の単位は「ｇ／ｃｍ3 」、ＭＶＲ（メルトボリュームフローレート）の単位は「ｃｍ3 ／１０分」である。〕
【００７３】
これらの評価結果から、比較例１〜９により得られた難燃性樹脂組成物（メタロセン触媒を使用して重合されたエチレン−オクテン−１共重合体を含有する難燃性樹脂組成物）は、参考例１〜６により得られた難燃性樹脂組成物（マルチサイト触媒を使用して重合されたエチレン−オクテン−１共重合体を含有する難燃性樹脂組成物）と比べて、同じメルトマスフローレートにおいて、高い強度を有していることが確認された（図３及び図１参照）。また、同じメルトボリュームフローレートにおいて比較すると（図４及び図２参照）、強度の差（比較例の強度−参考例の強度）が更に感度良く確認された。
【００７４】
＜実施例１〜４＞
下記表３に示す処方に従って、シングルサイト触媒を使用して重合された、エチレン−ヘキセン−１共重合体の各々を用いて参考例１と同様にして、難燃性樹脂組成物を調製し、シートを製造し、試験片を作製し、強度を測定した。
ここに、実施例１〜４で用いた各々の共重合体は、下記のとおりである。
【００７５】
・実施例１：
エチレン−ヘキセン−１共重合体（１）：「ユニマイティーＦＭＧＮ−０４０」（気相重合品、メルトマスフローレート１．３ｇ／１０分、密度０．９１３ｇ／ｃｍ3 、メルトボリュームフローレート１．４２４ｃｍ3 ／１０分、Ｍｗ／Ｍｎ２．３、ペレット品、日本ユニカー（株）製）
【００７６】
・実施例２：
エチレン−ヘキセン−１共重合体（２）：「ユニマイティーＦＭＧＮ−０３０」（気相重合品、メルトマスフローレート１．８ｇ／１０分、密度０．９１７ｇ／ｃｍ3 、メルトボリュームフローレート１．９６３ｃｍ3 ／１０分、Ｍｗ／Ｍｎ３．６、ペレット品、日本ユニカー（株）製）
【００７７】
・実施例３：
エチレン−ヘキセン−１共重合体（３）：「ユニマイティーＦＭＧＮ−０２０」（気相重合品、メルトマスフローレート２．５ｇ／１０分、密度０．９１９ｇ／ｃｍ3 、メルトボリュームフローレート２．７２０ｃｍ3 ／１０分、Ｍｗ／Ｍｎ３．４、ペレット品、日本ユニカー（株）製）
【００７８】
・実施例４：
エチレン−ヘキセン−１共重合体（４）：「ユニマイティーＦＭＧＮ−０１０」（気相重合品、メルトマスフローレート３．３ｇ／１０分、密度０．９１９ｇ／ｃｍ3 、メルトボリュームフローレート３．５９１ｃｍ3 ／１０分、Ｍｗ／Ｍｎ３．５、ペレット品、日本ユニカー（株）製）
【００７９】
実施例１〜４における配合組成、使用した共重合体（１）〜（４）の特性は、得られた難燃性樹脂組成物の評価結果（強度）とともに表３にまとめて示す。また、共重合体のメルトマスフローレートと、これを含有する難燃性樹脂組成物の強度との関係を図３に示し、共重合体のメルトボリュームフローレートと、これを含有する難燃性樹脂組成物の強度との関係を図４に示す。
なお、実施例１〜４により得られた難燃性樹脂組成物の各々は、すべて良好な成形加工性、特に押出成形性を持つことが確認された。
【００８０】
【表３】
2005226053.tif 000004
【００８１】
〔表３において、配合量の単位は「質量部」、ＭＦＲ（メルトマスフローレート）の単位は「ｇ／１０分」、密度の単位は「ｇ／ｃｍ3 」、ＭＶＲ（メルトボリュームフローレート）の単位は「ｃｍ3 ／１０分」である。〕
【００８２】
これらの評価結果から、実施例１〜４により得られた難燃性樹脂組成物（シングルサイト触媒を使用して重合されたエチレン−ヘキセン−１共重合体を含有する難燃性樹脂組成物）は、比較例１〜９により得られた難燃性樹脂組成物（シングルサイト触媒を使用して重合されたエチレン−オクテン−１共重合体を含有する難燃性樹脂組成物）と比べて、同じメルトマスフローレートにおいて、一層高い強度を有していることが確認された。
また、同じメルトボリュームフローレートにおいて比較すると、強度の差（実施例の強度−比較例の強度）が更に感度良く確認された。
【００８３】
即ち、「シングルサイト触媒」の存在下に重合されたエチレン−α−オレフィン共重合体を含有する難燃性樹脂組成物（実施例１〜４／比較例１〜９）の機械特性は、「マルチサイト触媒」の存在下に重合されたエチレン−α−オレフィン共重合体を含有する難燃性樹脂組成物（参考例１〜１０）のように、共重合体を構成するα−オレフィンの炭素数の増加に伴って向上するものではなく、α−オレフィンが「ヘキセン−１」であるとき（実施例１〜４）にのみ、きわめて優れたものとなり、α−オレフィンが「オクテン−１」（比較例１〜９）や「ブテン−１」であるときには達成することのできない高い強度を達成することができる。これにより本発明の難燃性樹脂組成物が、優れた高強度難燃性樹脂組成物であることが実証された。
【００８４】
＜比較例１０〜１１＞
下記表４に示す処方に従って、無機難燃剤である水酸化マグネシウムの配合量を変更したこと以外は比較例２と同様にして、難燃性樹脂組成物を調製し、シートを製造し、試験片を作製し、強度を測定した。結果を併せて表４に示す。
なお、比較例１０〜１１により得られた難燃性樹脂組成物の各々は、すべて良好な成形加工性、特に押出成形性を持つことが確認された。
【００８５】
＜実施例５〜６＞
下記表４に示す処方に従って、無機難燃剤である水酸化マグネシウムの配合量を変更したこと以外は実施例１と同様にして、難燃性樹脂組成物を調製し、シートを製造し、試験片を作製し、強度を測定した。結果を併せて表４に示す。
なお、実施例５〜６により得られた難燃性樹脂組成物の各々は、すべて良好な成形加工性、特に押出成形性を持つことが確認された。
【００８６】
【表４】
2005226053.tif 000005
【００８７】
〔表４において、配合量の単位は「質量部」、ＭＦＲ（メルトマスフローレート）の単位は「ｇ／１０分」、密度の単位は「ｇ／ｃｍ3 」、ＭＶＲ（メルトボリュームフローレート）の単位は「ｃｍ3 ／１０分」である。〕
【００８８】
表４に示すように、水酸化マグネシウムの配合量がそれぞれ４０質量部である、比較例１０と実施例５とを対比すると、実施例５により得られた難燃性樹脂組成物の方が強度が高く機械特性に優れている。
また、水酸化マグネシウムの配合量がそれぞれ１７５質量部である、比較例１１と実施例６とを対比すると、実施例６により得られた難燃性樹脂組成物の方が強度が高く機械特性に優れている。
【００８９】
比較例２で使用したエチレン−オクテン−１共重合体（Ｃ２）のメルトマスフローレートは１．０ｇ／１０分、メルトボリュームフローレートは１．１０５ｃｍ3 ／１０分であり、実施例１で使用したエチレン−ヘキセン−１共重合体（１）のメルトマスフローレートは１．３ｇ／１０分、メルトボリュームフローレートは１．４２４ｃｍ3 ／１０分であるので、従来公知の知見（メルトマスフローレートが低い共重合体が、これを含有する樹脂組成物に高い強度を付与する）、及びマルチサイト触媒を使用して製造されたエチレン−α−オレフィン共重合体にあっては、当該共重合体を構成するα−オレフィンの炭素数が増加するに伴って、それを含有する組成物の強度が高くなるという事実（必ずしも公知ではない）によると、比較例２で使用した共重合体が、高強度の難燃性樹脂組成物を与えると、当業者は予測するはずであるが、そのような予測に反して、比較例２により得られた難燃性樹脂組成物の強度（２４．９ＭＰａ）よりも、実施例１により得られた難燃性樹脂組成物の強度（２７．５ＭＰａ）の方が高いという予想外の結果が得られたが、無機難燃剤の配合量を変化させても、エチレン−ヘキセン−１共重合体（１）を含有する本発明の難燃性樹脂組成物（実施例５／実施例６）の方が、エチレン−オクテン−１共重合体（Ｃ２）を含有する難燃性樹脂組成物（比較例１０／比較例１１）よりも高強度を得ることができることが認められた。
【産業上の利用可能性】
【００９０】
本発明の高強度難燃性樹脂組成物は、シングルサイト触媒を使用して重合されたエチレン−α−オレフィン共重合体、及び無機難燃剤からなる従来公知の難燃性樹脂組成物の持つ低温特性、環境応力亀裂性等に優れるとともに、絶縁性、加工性が良好であり、更になおいっそう機械特性、特に引張破壊応力を主として示す強度で従来のものと比べて優れているので、難燃性のシート、チューブ等として優れた製品を製造することができる。本発明の高強度難燃性樹脂組成物は、特に、従来品と同様押出加工性が良好であるので、優れた高強度を持つ電線・ケーブルの被覆層として好適に利用することができる。
【図面の簡単な説明】
【００９１】
【図１】参考例１〜１０で得られた難燃性樹脂組成物の各々について、これを構成するエチレン−α−オレフィン共重合体のメルトマスフローレートと、当該難燃性樹脂組成物の強度との関係を示す説明図である。
【図２】参考例１〜１０で得られた難燃性樹脂組成物の各々について、これを構成するエチレン−α−オレフィン共重合体のメルトボリュームフローレートと、当該難燃性樹脂組成物の強度との関係を示す説明図である。
【図３】比較例１〜９及び実施例１〜４で得られた難燃性樹脂組成物の各々について、これを構成するエチレン−α−オレフィン共重合体のメルトマスフローレートと、当該難燃性樹脂組成物の強度との関係を示す説明図である。
【図４】比較例１〜９及び実施例１〜４で得られた難燃性樹脂組成物の各々について、これを構成するエチレン−α−オレフィン共重合体のメルトボリュームフローレートと、当該難燃性樹脂組成物の強度との関係を示す説明図である。
【図１】
2005226053.tif 000006
【図２】
2005226053.tif 000007
【図３】
2005226053.tif 000008
【図４】
2005226053.tif 000009